(57)【特許請求の範囲】
【請求項１】
一般式として［Ｍ（Ｎ＾Ｎ）２］を有し、
式中、ＭはＰｔ、Ｎ＾Ｎは３，５−ビス（２−ピリジル）−１，２，４−トリアゾレートであり、
前記Ｍに対して２つの同一の前記３，５−ビス（２−ピリジル）−１，２，４−トリアゾレートが配位しているホモレプティック平面正方形錯体。
【請求項２】
１つ以上の発光層を有し、
前記発光層の少なくとも１つは、請求項１に記載のホモレプティック平面正方形錯体を含むことを特徴とする有機発光ダイオード（ＯＬＥＤｓ）。
【請求項３】
請求項１に記載のホモレプティック平面正方形錯体を含むことを特徴とする有機薄膜トランジスタ（ＯＴＦＴｓ）。
【請求項４】
前記有機薄膜トランジスタ（ＯＴＦＴｓ）がｎ型有機薄膜トランジスタ（ＯＴＦＴｓ）であることを特徴とする請求項３に記載の有機薄膜トランジスタ（ＯＴＦＴｓ）。
【請求項５】
請求項３に記載の有機薄膜トランジスター（ＯＴＦＴｓ）を含むことを特徴とする相補型金属酸化物半導体（ＣＭＯＳ）デバイス。
【請求項６】
請求項１に記載のホモレプティック平面正方形錯体を含むセンサーであって、
前記センサーは、温度、圧力、金属イオンまたはｐＨ用のセンサーであることを特徴とするセンサー。
【請求項７】
白色有機発光ダイオード（ＷＯＬＥＤｓ）を製造する方法であって、
１つ以上の発光層に、請求項１に記載のホモレプティック平面正方形錯体を所定量ドープする工程を含むことを特徴とする製造方法。
【請求項８】
一般式として
【化１】
0005624035.tif 000004
を有し、
式中、ＭはＰｔであり、Ｒはピリジルである、トリアゾレートの二座平面正方形錯体。
【請求項９】
１つ以上の発光層を有し、
前記発光層の少なくとも１つは、請求項８に記載のトリアゾレートの二座平面正方形錯体を含むことを特徴とする白色有機発光ダイオード（ＷＯＬＥＤｓ）。
【請求項１０】
前記１つ以上の発光層は、ホスト材料を更に含むことを特徴とする請求項９に記載の白色有機発光ダイオード（ＷＯＬＥＤｓ）。
【請求項１１】
前記ホスト材料は、４，４’−ビス（カルバゾール−９−イル）ビフェニル（ＣＢＰ）、４，４’−ビス（９−カルバゾリル）−２，２’−ジメチル−ビフェニル（ＣＤＢＰ）、Ｎ，Ｎ’−ジカルバゾリル−３，５−ベンゼン（ｍＣＰ）、４，４’，４”−トリス（Ｎ−カルバゾリル）トリフェニルアミン（ＴＣＴＡ）またはそれらの組合せを含むことを特徴とする請求項１０に記載の白色有機発光ダイオード（ＷＯＬＥＤｓ）。
【請求項１２】
請求項８に記載の前記トリアゾレートの二座平面正方形錯体は、前記１つ以上の発光層の前記ホスト材料に、層ごとに異なる量でドープされていることを特徴とする請求項１０に記載の白色有機発光ダイオード（ＷＯＬＥＤｓ）。
【請求項１３】
前記１つ以上の発光層はホスト材料を含み、
前記発光層の少なくとも１つは、請求項８に記載の前記トリアゾレートの二座平面正方形錯体のみからなることを特徴とする請求項９に記載の白色有機発光ダイオード（ＷＯＬＥＤｓ）。
【請求項１４】
前記１つ以上の発光層は、１つ以上の追加の蛍光またはリン光発光材料を更に含むことを特徴とする請求項９に記載の白色有機発光ダイオード（ＷＯＬＥＤｓ）。
【請求項１５】
請求項８に記載の前記トリアゾレートの二座平面正方形錯体と、前記１つ以上の追加の蛍光またはリン光発光材料とが、少なくとも１つの発光層内に一緒に存在することを特徴とする請求項１４に記載の白色有機発光ダイオード（ＷＯＬＥＤｓ）。
【請求項１６】
前記発光層の少なくとも１つは、前記１つ以上の追加の蛍光またはリン光発光材料によってドープされたホスト材料を含み、
前記発光層の少なくとも１つは、請求項８に記載の前記トリアゾレートの二座平面正方形錯体のみからなることを特徴とする請求項１４に記載の白色有機発光ダイオード（ＷＯＬＥＤｓ）。
【請求項１７】
白色有機発光ダイオード（ＷＯＬＥＤｓ）を製造する方法であって、
１つ以上の発光層に、請求項８に記載のトリアゾレートの二座平面正方形錯体を所定量ドープする工程を含むことを特徴とする製造方法。
【請求項１８】
濃青色蛍光ドーパントを含む２つの濃青色蛍光発光層と、
ビス［３，５−ビス（２−ピリジリル）−１，２，４−トリアゾラト］白金（II）（Ｐｔ（ｐｔｐ）２）を含む黄色リン光発光層とを含み、
前記黄色リン光発光層は、前記２つの濃青色蛍光発光層の間に設けられていることを特徴とする白色有機発光ダイオード（ＷＯＬＥＤｓ）。
【請求項１９】
前記２つの濃青色蛍光および前記黄色リン光発光層は、ホスト材料を更に含むことを特徴とする請求項１８に記載の白色有機発光ダイオード（ＷＯＬＥＤｓ）。
【請求項２０】
前記ホスト材料は、４，４’−ビス（カルバゾール−９−イル）ビフェニル（ＣＢＰ）、４，４’−ビス（９−カルバゾリル）−２，２’−ジメチル−ビフェニル（ＣＤＢＰ）、Ｎ，Ｎ’−ジカルバゾリル−３，５−ベンゼン（ｍＣＰ）、４，４’，４”−トリス（Ν−カルバゾリル）トリフェニルアミン（ＴＣＴＡ）またはそれらの組合せを含むことを特徴とする請求項１９に記載の白色有機発光ダイオード（ＷＯＬＥＤｓ）。
【請求項２１】
前記濃青色蛍光ドーパントは、４，４’−ビス（９−エチル−３−カルバゾビニレン）−１，１’−ビフェニル（ＢＣｚＶＢｉ）であることを特徴とする請求項１８に記載の白色有機発光ダイオード（ＷＯＬＥＤｓ）。
【請求項２２】
１つ以上のアンドープのスペーサ層を更に含むことを特徴とする請求項１８に記載の白色有機発光ダイオード（ＷＯＬＥＤｓ）。
【請求項２３】
１つ以上のホール輸送層を更に含むことを特徴とする請求項１８に記載の白色有機発光ダイオード（ＷＯＬＥＤｓ）。
【請求項２４】
前記１つ以上のホール輸送層は、Ｎ，Ｎ’−ジフェニル−Ｎ，Ｎ’−ビス（１−ナフチル）−１，１’−ビフェニル−４，４”−ジアミン（ΝＰＢ）、Ｎ，Ｎ’−ジカルバゾリル−３，５−ベンゼン（ｍＣＰ）、１，１−ビス−（４− ビス（４−メチル−フェニル）−アミノ−フェニル）−シクロヘキサン（ＴＰＡＣ）またはそれらの組合せを含むことを特徴とする請求項２３に記載の白色有機発光ダイオード（ＷＯＬＥＤｓ）。
【請求項２５】
１つ以上の電子輸送層を更に含むことを特徴とする請求項１８に記載の白色有機発光ダイオード（ＷＯＬＥＤｓ）。
【請求項２６】
１つ以上の電子輸送層は、１，３，５−トリス（フェニル−２−ベンズイミダゾリル）−ベンゼン（ＴＰＢＩ）、トリス（２，４，６−トリメチル−３−（ピリジン−３−イル）フェニル）ボラン（３ＴＰＹＭＢまたはＴＰＹＭＢ）、１，３，５−トリス（ｍ−ピリド−３−イル−フェニル）ベンゼン（ＴｍＰｙＰＢ）、１，３，５−トリス（ｐ−ピリド−３−イル−フェニル）ベンゼン（ＴｐＰｙＰＢ）、４，７−ジフェニル−１，１０−フェナントロリン（ＢＰｈｅｎ）またはそれらの組合せを含むことを特徴とする請求項２５に記載の白色有機発光ダイオード（ＷＯＬＥＤｓ）。
【請求項２７】
ビス［３，５−ビス（２−ピリジル）−１，２，４−トリアゾラト］白金（II）（Ｐｔ（ｐｔｐ）２）のみからなる少なくとも１つの発光層を含むことを特徴とする白色有機発光ダイオード（ＷＯＬＥＤｓ）。
【請求項２８】
ビス［３，５−ビス（２−ピリジル）−１，２，４−トリアゾレート］白金（II）（Ｐｔ（ｐｔｐ）２）とホスト材料とを含んでいる少なくとも１つの発光層を更に含むことを特徴とする請求項２７に記載の白色有機発光ダイオード（ＷＯＬＥＤｓ）。
【請求項２９】
前記ホスト材料が、４，４’−ビス（カルバゾール−９−イル）ビフェニル（ＣＢＰ）、４，４’−ビス（９−カルバゾリル）−２，２’−ジメチル−ビフェニル（ＣＤＢＰ）、Ｎ，Ｎ’−ジカルバゾリル−３，５−ベンゼン（ｍＣＰ）、４，４’，４”−トリス（Ν−カルバゾリル）トリフェニルアミン（ＴＣＴＡ）またはそれらの組合せを含むことを特徴とする請求項２８に記載の白色有機発光ダイオード（ＷＯＬＥＤｓ）。
【請求項３０】
１つ以上のホール輸送層を更に含むことを特徴とする請求項２７に記載の白色有機発光ダイオード（ＷＯＬＥＤｓ）。
【請求項３１】
前記１つ以上のホール輸送層は、Ｎ，Ｎ’−ジフェニル−Ｎ，Ｎ’−ビス（１−ナフチル）−１，１’−ビフェニル−４，４”−ジアミン（ＮＰＢ）を含むことを特徴とする請求項３０に記載の白色有機発光ダイオード（ＷＯＬＥＤｓ）。
【請求項３２】
１つ以上の電子輸送層を更に含むことを特徴とする請求項２７に記載の白色有機発光ダイオード（ＷＯＬＥＤｓ）。
【請求項３３】
前記１つ以上の電子輸送層は、１，３，５−トリス（フェニル−２−ベンズイミダゾリル）−ベンゼン（ＴＰＢＩ）を含むことを特徴とする請求項３２に記載の白色有機発光ダイオード（ＷＯＬＥＤｓ）。
【請求項３４】
１つ以上の電子および励起子ブロッキング層を更に含むことを特徴とする請求項２７に記載の白色有機発光ダイオード（ＷＯＬＥＤｓ）。
【請求項３５】
前記１つ以上の電子および励起子ブロッキング層は、Ｎ，Ｎ’−ジカルバゾリル−３，５−ベンゼン（ｍＣＰ）を含むことを特徴とする請求項３４に記載の白色有機発光ダイオード（ＷＯＬＥＤｓ）。
【請求項３６】
白色有機発光ダイオード（ＷＯＬＥＤｓ）を合成する方法であって、
濃青色蛍光ドーパントを含む第１の濃青色蛍光発光層を堆積する工程と、
ビス［３，５−ビス（２−ピリジル）−１，２，４−トリアゾラト］白金(II)（Ｐｔ（ｐｔｐ）２）を含む黄色リン光発光層を堆積する工程と、
濃青色蛍光ドーパントを含む第２の濃青色蛍光発光層を堆積する工程とを含み、
前記黄色リン光発光層は、２つの前記濃青色蛍光発光層の間に設けられていることを特徴とする合成方法。
【請求項３７】
白色有機発光ダイオード（ＷＯＬＥＤｓ）を合成する方法であって、
ビス［３，５−ビス（２−ピリジル）−１，２，４−トリアゾラト］白金（II）（Ｐｔ（ｐｔｐ）２）のみからなる発光層を堆積する工程を含むことを特徴とする合成方法。
【請求項３８】
ビス［３，５−ビス（２−ピリジル）−１，２，４−トリアゾラト］白金（II）（Ｐｔ（ｐｔｐ）２）とホスト材料とを含んでいる少なくとも１つの発光層を堆積する工程を更に含むことを特徴とする請求項３７に記載の方法。
【発明の詳細な説明】
【技術分野】
【０００１】
この出願は、２００８年８月８日付けで出願された、発明の名称が「トリアゾレートの二座平面正方形錯体およびその使用（Bidentate Square Planar Complexes of Triazolates and Uses Thereof)」である、米国仮特許出願第61/188,428号、および２００９年５月７日付けで出願された、発明の名称が「ホモレプティック平面正方形錯体からの改良された有機発光ダイオード（Improved Organic Light-Emitting Diodes From Homoleptic Square Planar Complexes）」である、米国仮特許出願第61/176,190号に基づく優先権を主張するものであって、当該出願に記載された全ての記載内容を援用するものである。
【０００２】
この発明は、米国エネルギー省（DOE（Department of Energy)）共同契約第DE-FC26-06NT42859号からの資金を一部使用した。米国政府は、本願発明に一定の権利を有し得る。
【０００３】
この発明は、トリアゾレートの二座平面正方形錯体、ならびに特に有機発光ダイオード（ＯＬＥＤｓ）、ｎ型半導体材料およびその他の用途におけるそれらの使用に関する。
この発明は、好ましい態様例のビス[3,5-ビス(2-ピリジル)-1,2,4-トリアゾラト]白金(II)（Pt(ptp)2」)に例示されるような、M(II)金属中心に２つの同一のN^N二座アニオン性配位子が配位しており、一般式：[M(N^N)２]で示されるホモレプティック平面正方形錯体を使用するシングルもしくはデュアルエミッタの白色または単色有機発光ダイオード（OLED）における、高輝度での向上した効率および/もしくは色安定性に関する。
【背景技術】
【０００４】
発光性の有機または金属−有機分子材料は、種々の用途を有する。これらは、白色または単色の電界発光を示す有機発光ダイオード（ＯＬＥＤ）を含む。そのようなデバイスは、米国における電力消費全量の２２％にも及ぶ今日の照明技術でのエネルギー要求を大幅に低減させることができる半導体照明（ＳＳＬ：Solid-State lighting）に使用することができ、テレビジョン、ビデオカメラ、モニター、携帯電話等の電子デバイスにおけるビデオディスプレイに用いることができる。特に、リン光性金属−有機錯体を有機発光ダイオード（OLED）に使用すると、蛍光性有機材料によって達成されるパフォーマンスと比べて、より高いデバイスパフォーマンスが達成される。その理由は、リン光性金属−有機錯体が（蛍光有機材料についての２５％と対比して１００％の上限効率を有する）三重項励起子および一重項励起子（triplet and singlet excitons）の両者の発光再結合（radiative recombination）を許容するためである。
【０００５】
有機発光ダイオード（ＯＬＥＤ）は、半導体照明およびディスプレイ用途のための有望な候補として出現した。単色のエレクトロルミネセントデバイスについては、一重項励起子および三重項励起子の両者を使用するリン光性分子を用いて１００％の内部量子効率が報告されており、エレクトロフルオレセントデバイス（electrofluorescent devices）と比較して４倍もの効率の向上を示す。。白色有機発光ダイオード（ＷＯＬＥＤ）は今日では従来の白熱灯の１２〜１７ｍ／Ｗの電力効率を凌ぐことができる。効率的なWOLEDの戦略には、単一の発光層の中の赤色、緑色および青色のリン光ドーパント（D'Andrade, 2004）、積層構成におけるリン−ドープされたホスト層(Qi, 2008)、ならびに積層したフルオレセントおよびリン光ドーパントの組合せ(Kanno, 2006)が含まれる。WOLEDを製造するための最も一般的なアプローチは、複数のエミッタ、例えば、赤色、緑色および青色の組合せまたはＲＧＢエミッタが典型的である。このアプローチは、通常は精巧なデバイス構造を必要とし、制御することが困難なプロセス条件、ＲＧＢエミッタの較差エイジングおよび／または赤色色中心へのエネルギー遷移を生じる結果となる（Misra, 2006; D'Andrade, 2004）。第１の例では、単一のドーパントを使用して、標準的なデバイス構造および材料を有する、有機発光ダイオード（ＯＬＥＤ）における白色エレクトロホスホレセンス（電子リン光発光性）を製造したが、電力効率およびデバイス安定性において半導体照明（ＳＳＬ）についての今日の基準を満たさないパフォーマンス測定基準(performance metrics)が得られた(D'Andrade, 2004)。従来の白熱灯または蛍光灯光源と置き換えるには、白色有機発光ダイオード（ＷＯＬＥＤ）は、高い演色指数（ＣＲＩ）、１０００ｃｄ／ｍ２以上という高い輝度、および１０,０００時間を超える長期間の操作寿命を示す必要がある。
【０００６】
近年、共通ホスト内で緑色リン光体および赤色リン光体と組み合わせた青色フルオロフォア（blue fluorophore）を使用する蛍光／リン光白色有機発光ダイオード(fluorescent/phosphorescent WOLEDs)について、より高い外部量子効率および出力効率が示された(Sun, 2006)。パフォーマンスの向上は、一重項励起子および三重項励起子を慎重に利用することによるものである。ホストからドーパントへの共鳴エネルギー遷移によって、交換エネルギー損失を排除し、向上した効率が得られる。
【０００７】
リン光エミッタの自己クエンチングおよび長い発光寿命は、有機発光ダイオード（ＯＬＥＤ）の効率および安定性が低下する原因の１つとなる（Baldo, I998; D'Andrade, 2004)。従って、これらの問題点を克服する新しい材料およびデバイスのコンセプトが、高輝度での向上した効率および／色安定性を有する有機発光ダイオード（ＯＬＥＤ）に非常に求められている。
【０００８】
以下の文献および刊行物を参照して本明細書に組み込む。
【先行技術文献】
【特許文献】
【０００９】
【特許文献１】米国仮特許出願第61/1188428号明細書
【特許文献２】米国仮特許出願第61/176,190号明細書
【非特許文献】
【００１０】
【非特許文献１】Brooks, J., Y. Babayan, S. Lamansky, P. I. Djuorvich, I. Tsyba, R. Bau and M. E. Thompson,Inorg. Chem., 41, 3055 (2002).
【非特許文献２】D'Andrade, B. W.; Adamovich, V.; Thompson, M. E.; Forrest, S.; Adv. Matt. 14, 1032(2002).
【非特許文献３】D' Andrade, B. W., R.J. Holmes, S. R. Forrest, Adv. Mater. 16, 624 (2004).
【非特許文献４】Kanno, H., N. C. Giebink, Y. Sun and S. R. Forrest, Appl. Phys. Lett. 89, 023503 (2006).
【非特許文献５】Ma, B.W., P. I. Djurovich, S. Garon, B. Alleyne, and M. E. Thompson, Adv. Funct. Mater.,16, 2438 (2006).
【非特許文献６】Misra, A.; Kumar, P.; Kamalasanan, M. N.; Chandra, S. "White organic LEOs and their recent advancements", Semicond. Sci. Technol. 21, R35-R47 (2006).
【非特許文献７】Newman, C. R.; Frisbie, C. D.; da Silva Filho, D. A.; Bredas, J.-L.; Ewbank, P. C.; Mann, K. R. "Introduction to Organic Thin Film Transistors and Design ofn-Channel Organic Semiconductors" Chem. Mater. 16, 4436 (2004).
【非特許文献８】Qi, X., M. Slootsky, and S. R. Forrest, Appl. Phys. Lett. 93, 193306 (2008).
【非特許文献９】Ramos-Ortiz, G., Y. Oki, B. Domercq and B. Kippelen, Phys. Chem. Chern. Phys., 4, 4109 (2002).
【非特許文献１０】Sun, Y., N. C. Giebink, H. Kanno, B. Ma, M. E. Thompson & S. R. Forrest, Nature, 908 (2006).
【非特許文献１１】Williams, E. L., K.Haavisto, J. Li, and G. E. Jabbour, Adv. Mater. 19, 197 (2007).
【非特許文献１２】Wu, Y.Z., X.Y. Zheng, W.Q. Zhu, R.G. Sun, X.Y. Jiang, Z.L. Zhang, and S.H. Xu, Appl. Phys. Lett., 83, 5077 (2003)
【非特許文献１３】Yang, X., Z. Wang, S. Madakuni, J. Li, and G. E. Jabbour, Adv. Mater., 20, 2405 (2008).
【非特許文献１４】Yang, X., Z. Wang, S. Madakuni, J. Li, and G. E. Jabbour, Appl. Phys. Lett. 93, 193305 (2008).
【発明の概要】
【００１１】
本発明は一般に、光学的および電気的デバイスならびに用途に幅広く有用な光学的および電気的特性を有する金属−有機錯体の分野に関する。これらは２つの同じN^N二座アニオン性配位子がM(II)金属中心に配位した、ホモレプティック平面正方形錯体[M(N^N)２]を含む。材料は、種々の置換基およびＰｔ（II）、Ｐｄ（II）およびＮｉ（II）等の金属イオンを有するトリアゾレートの平面正方形錯体を含む。本発明は、有機発光ダイオード（ＯＬＥＤ）、特に白色有機発光ダイオード（ＷＯＬＥＤ）にも関する。本発明は、有機薄膜トランジスタ（ＯＴＦＴ）、特にｎ型の有機薄膜トランジスタ（ＯＴＦＴ）、ならびに半導体特性を有する金属−有機錯体材料にも関する。本発明は一般に、シングルもしくはデュアルエミッタの単色または白色有機発光ダイオード（ＯＬＥＤ）における高輝度での向上した効率および／または色安定性にも関する。
【００１２】
トリアゾレート配位子の二座平面正方形錯体を使用することによって、それらのエレクトロルミネセンス（ＥＬ）発光プロファイルおよび色座標が電圧によってあまりシフトしない白色有機発光ダイオードの色度を制御することができ、そしてそれらは高い輝度、電圧および／または電流密度であっても、高出力および輝度効率がピーク値に近い値に留まるように維持することができる。この錯体は、白色デバイスだけでなく、切望されていた青色有機発光ダイオードを含む単色デバイスも達成する優れた色度制御を行うことができる。高効率、安定性および純粋な青色（genuine blue chromaticity）を有するエレクトロホスホレセント有機発光ダイオード（ＯＬＥＤ）は達成することが困難であるが、本発明の材料はそのようなデバイスに有用である。錯体は、種々の金属イオンならびに置換配位子を用いて変更することができ、好ましい形態は白金および配位子ｐｔｐ（３，５−ビス（２−ピリジル）１，２，４−トリアゾレート）を使用する形態である。
【００１３】
金属−有機錯体は、薄膜トランジスタ（ＴＦＴ）および有機半導体に使用するためのｎ型分子材料として有用でもあり得る。このことは、重なって積層された(overlapping stacked)錯体の延びた直鎖(又は直線状に延びた鎖状体：extended linear chains)が半導体挙動を引き起こす結晶多形によって生じる。
【００１４】
１つの改良された白色有機発光ダイオード（ＷＯＬＥＤ）の構成は、２種類の異なる緑色および赤色のリン光体の代わりに、１種類の広帯域(broad-band)黄色リン光体のみを用いる簡略化された蛍光／リン光ドーパントモデルを使用して、「冷たい白色（cool white）」光を提供することを特徴とする。積層構造は、ドープされていない（アンドープの）ホストの薄いスペーサ層によって隔てられた２つのドープされた蛍光層（フルオレセント層）の間に挟まれたリン光発光層を使用する。一例として、低温の白色有機発光ダイオード（ＷＯＬＥＤ）は、ホール輸送層（hole transporting layer）としてのＮ，Ｎ’−ジフェニル−Ｎ，Ｎ’−ビス（１−ナフチル）−１，１’−ビフェニル−４，４”−ジアミン（”ＮＰＢ”）、電子輸送層としての１，３，５−トリス（フェニル−２−ベンズイミダゾリル）−ベンゼン（”ＴＰＢＩ”）、ホストおよびスペーサーとしての４，４’−ビス（カルバゾール−９−イル）ビフェニル （”ＣＢＰ”）、ならびに４，４’−ビス（９−エチル−３−カルバゾビニレン）−１，１’−ビフェニル（”ＢＣｚＶＢｉ”）濃青色蛍光ドーパント(deep-blue fluorescence dopant)およびビス［３，５−ビス（２−ピリジル）−１，２，４−トリアゾラト］白金（ＩＩ）（”Ｐｔ（ｐｔｐ）２”）黄色リン光ドーパントを含み得る。
【００１５】
もう１つの改良された白色有機発光ダイオード（ＷＯＬＥＤ）の構成は、「暖かみのある白色（warm white）」光を提供することで特徴付けられ、１つの発光領域または２つの異なる発光領域（一方は青色−緑色領域にある短波長を提供し、他方は黄色−橙色−赤色領域にある長波長を提供する）において、１つのリン光体のみを使用する。一例として、暖かいＷＯＬＥＤは、ホール輸送層としてのＮ，Ｎ’−ジフェニル−Ｎ，Ｎ ’−ビス（１−ナフチル）−１，１’−ビフェニル−４，４”−ジアミン（”ＮＰＢ”）、電子−および励起子ブロッキング層としてのＮ，Ｎ’−ジカルバゾリル−３，５−ベンゼン（”ｍＣＰ”）、電子輸送層としての１，３，５−トリス（フェニル−２−ベンズイミダゾリル）−ベンゼン（”ＴＰＢＩ”）、１〜１０％のＰｔ（ｐｔｐ）２リン光ドーパントによってドープされた１つの発光層ためのホストとしての４，４’−ビス（カルバゾール−９−イル）ビフェニル （”ＣＢＰ”）、およびＰｔ（ｐｔｐ）２のみの(ニートな：neat）もしくは（３０％を超えて）高度にドープされた膜からなるもう１つの発光層を含み得る。
【００１６】
改良された冷たいＷＯＬＥＤを製造するため、一例として、共通のホスト(common host)、（例えば４，４’−ビス（カルバゾール−９−イル）ビフェニル（”ＣＢＰ”））中で、濃青色蛍光ドーパント（例えば４，４’−（ビス（９−エチル−３−カルバゾビニレン）−１，１’−ビフェニル）からの濃青色蛍光(deep-blue fluorescence)を、広帯域黄色リン光ドーパント（例えばビス［３，５−ビス（２− ピリジル）−１，２，４−トリアゾラト］白金（II））からの広帯域黄色リン光へ、システマティックに導入することがまず挙げられる。改良された冷たいＷＯＬＥＤは、１０００ｃｄ／ｍ２という高輝度でのパラメータを５０ｃｄ／ｍ２でのパラメータ値の９４〜１２２％に維持していることからもわかるように、色および効率の顕著な安定性を示す。
【００１７】
改良された暖かいＷＯＬＥＤを製造するためには、一例として、ホスト（例えばＣＢＰ）中で、（１〜１０体積％の）軽度にドープされたＰｔ（ｐｔｐ）２リン光ドーパントからの青色−緑色リン光を、同じＰｔ（ｐｔｐ）２リン光体のみのもしくは（３０％を超えて）高度にドープされた層からの黄色−オレンジ色−赤色リン光へ、システマティックに導入することがまず挙げられる。改良された暖かいＷＯＬＥＤは、８２という優れた演色指数（ＣＲＩと）、１０００ｃｄ／ｍ２という高輝度においても非常に小さいロールオフ（roll-off）である色および効率についての顕著な安定性とを示す。
【００１８】
改良された暖かいＷＯＬＥＤの構成のもう１つの例には、Ｐｔ（ｐｔｐ）２のみのもしくは高度にドープされた膜のみを用いることが含まれる。発光層の厚さ、高ドープタイプの白色有機発光ダイオード（ＷＯＬＥＤ）中のホスト材料、発光層以外の層の材料もしくは厚みを変更することによって、デバイスパフォーマンスと、ＣＩＥ色度座標もしくは演色指数（ＣＲＩ）として特徴付けられる白色測定基準との改良がもたらされ得る。
【００１９】
トリアゾレートの二座平面正方形錯体、例えばＰｔ（ｐｔｐ）２を使用する白色および単色の有機発光ダイオード（ＯＬＥＤ）における効率の向上は、デバイス構造を更に変更することによって達成される。一例として、輸送層ＮＰＢの後に電子−および励起子ブロック層としてのｍＣＰの薄層を加えること、または両者を１，１−ビス−（４− ビス（４−メチル−フェニル）−アミノ−フェニル）−シクロヘキサン（”ＴＰＡＣ”）によって置換することによって、Ｐｔ（ｐｔｐ）２のみのもしくはドープされた発光層を含む有機発光ダイオード（ＯＬＥＤ）の劇的な改良がもたらされる。電子輸送層において、他の材料、例えば他の電子輸送材料、例えば、トリス（２，４，６−トリメチル−３−（ピリジン−３−イル）フェニル）ボラン（”３ＴＰＹＭＢ”もしくは”ＴＰＹＭＢ”）、１，３，５−トリス（ｍ−ピリド−３−イル−フェニル）ベンゼン（”ＴｍＰｙＰＢ”）、１，３，５−トリス（ｐ−ピリド−３−イル−フェニル）ベンゼン（”ＴｐＰｙＰＢ”）、４，７−ジフェニル−１，１０−フェナントロリン（”ＢＰｈｅｎ”）、またはその他の好適な材料を使用することによって、著しい向上を更に達成することができる。
【図面の簡単な説明】
【００２０】
【図１】図１は、トリアゾレートの二座平面正方形錯体の一般式を示している。
【図２】図２は、Pt(ptp)2の分子構造を示している。
【図３】図３は、改良された冷たいWOLEDの一例の構造を示している。
【図４】図４は、Pt(ptp)2の合成の一般的なスキームを示している。
【図５】図５は、共昇華（co-sublimation）によって堆積したx% Pt(ptp)２：CBP薄膜のPLスペクトルを示している。
【図６】図６は、Pt(ptp)2：CBP発光層に基づく複層有機発光ダイオード（ＯＬＥＤ）のエレクトロルミネセンス（ＥＬ）を示している。
【図７】図７はPt(ptp)2の結晶構造であって、（ａ）は溶媒和された状態の結晶を、（ｂ）は乾燥した状態の結晶を示している。
【図８】図８は、改良された冷たい白色有機発光ダイオード（ＷＯＬＥＤ）の一例の、電流密度に対する規格化されたＥＬスペクトルを示している。
【図９】図９は、改良された冷たい白色有機発光ダイオード（ＷＯＬＥＤ）の一例について、電圧(ｘ軸)に対する、電流密度（■印：丸囲みと左向きの矢印によって示された左側のｙ軸）と、輝度（▲印：丸囲みと右向きの矢印によって示された右側のｙ軸）との変動を示している。
【図１０】図１０は、改良された冷たい白色有機発光ダイオード（ＷＯＬＥＤ）の一例について、電子輸送層（ＴＰＢＩ）の厚さを変化させた場合の、輝度に対するＣＩＥおよびＣＲＩを示している。
【図１１】図１１は、２つの異なる発光領域にただ１つのエミッタPt(ptp)2を用いた、改良された冷たい白色有機発光ダイオード（ＷＯＬＥＤ）の一例について、電圧に対するＥＬスペクトルを示している。
【図１２】図１２は、励起子および電子ブロッキング材料mCPの薄膜を追加することにより、Pt(ptp)2ドープのCBPに基づく有機発光ダイオード（ＯＬＥＤ）のパフォーマンスを部分的に最適化する例について、デバイスの構造（ａ）と、輝度に対する出力効率（ｂ）とを示している。
【図１３】図１３は、デュアルエミッタのフルロフォア／リン光体の組み合わせに基づく、部分的に最適化された冷たいＷＯＬＥＤについて、デバイスの構造（ａ）と、出力効率（ＰＥ）および外部量子効率（ＥＱＥ）のプロット（ｂ）とを示している。
【図１４】図１４は、ホール輸送層をＮＢＰからＴＰＡＣに変え、電子輸送層をｔＰＢＩからＴＰＹＭＢに変えた場合の、Pt(ptp)2のみの発光層に基づく、部分的に最適化されたＯＬＥＤについて、出力効率とＥＱＥをプロットしたものである。
【図１５】図１５は、Pt(ptp)2のみの発光層の厚みを変化させることによるＯＬＥＤ色のチューニングからの、波長に対する規格化されたＥＬを示している。
【発明を実施するための形態】
【００２１】
＜好適な実施の形態＞
一般に、本発明は、一般式：[M(N^N)２]で示されるホモレプティック平面正方形錯体（式中、２つの同一のN^N二座アニオン性配位子はＭ（II）金属中心に配位している。）に関する。実施例は、トリアゾレートの二座平面配位子、ならびに改良されたプロセスに従って製造され、向上した色安定性および効率を有する有機発光ダイオード（ＯＬＥＤ）が含まれる。
【００２２】
一般的な型の[M(N^N)２]のホモレプティック平面正方形錯体は、Ｍ（II）金属中心に配位している２つの同一のN^N二座アニオン配位子を有する。具体例には、トリアゾレートの二座平面正方形錯体がある。この構造の変形例には、他のＮ−ドナー二座配位子、例えばトリアゾレート基の代わりにピラゾレート基を、または、ピリジン基の代わりにイミダゾール基を含むものがある。
【００２３】
高い輝度および効率パラメータと、白色を含む調節可能な色度座標と、ｎ型半導体を示唆する電気的挙動とを備えた有機発光ダイオード（ＯＬＥＤ）は、（ピリジル）トリアゾレートの二座正方形錯体（例えばＰｔ（ｐｔｐ）２錯体であって、式中、ｐｔｐは、３，５−ビス（２−ピリジル）−１，２，４−トリアゾレートである）を用いて得ることができる。錯体は、特に、有機発光ダイオード（ＯＬＥＤ）ホスト材料ＣＢＰ中におけるＰｔ（ｐｔｐ）２の種々の濃度の溶液もしくはドープされた薄膜のいずれかにおいて白色又は単色を達成するための、これらの発光の組み合わせならびに純粋な化合物の固体用のモノマー、エキシマー、および延びたエキシマー(エクステンデッドエキシマー：extended excimer)のリン光を含めて、Ｐｔ（ｐｔｐ）２について、著しいフォトルミネッセンス（ＰＬ）挙動を示す。これらのフォトルミネッセンス（ＰＬ）は、フォトルミネッセンス（ＰＬ）変化を反映するエレクトロルミネセンス（ＥＬ）特性を達成する有機発光ダイオード（ＯＬＥＤ）の構成を導く。更に、錯体Ｐｔ（ｐｔｐ）２には２種の構造が存在しており、一方はエキシマー生成を安定化させる様式で重ねられた分子の対を有しており、他方は無限鎖形態に重ねられた分子を有している。後者の重なりは、エクステンデッドエキシマー発光を安定化させ、および半導体挙動をも示す。
【００２４】
トリアゾレートの二座正方形錯体は、図１に示すような一般式で示され、式中、ＭはＰｔ、ＰｄもしくはＮｉであってよく、Ｒはピリジル、ＣＦ３、Ｆ、Ｃｌ、Ｂｒ、ＣＯＯＲ’、ＮＯ２、ＣＮ、Ｈ、ｎ−アルキルまたはその他の好適な置換基であってよい。ビピリジン（ｂｐｙ）およびチオフェンは、Ｒ置換基として使用することができる。
【００２５】
図１に示すような錯体における種々の金属（Ｍ）に関して、パラジウム(Pd)の使用はｎ型ＯＴＦＴｓの形成に好適である。ニッケル（Ｎｉ）は、有機発光ダイオード（ＯＬＥＤ）および有機薄膜トランジスタ（ＯＴＦＴ）の両者にとって低コストであるため、金属として良好な選択肢である。配位子（Ｒ）をＨに替えると、より良好なスタッキング（積層）が形成される。置換基Ｆ、Ｃｌ、Ｂｒ、ＣＮ、ＣＯＯＲ’またはＮＯ２（ｎ型）を用いることは、それらが電子不足の置換基であるために好ましい。良好な青色は、高い効率および安定性を有する非常に切望されていた青色エレクトロホスホレセント有機発光ダイオード（ＯＬＥＤ）を達成するための電子不足の置換基を用いて得られる。ｎ−アルキル基などの可溶化基も、溶液処理には有用である。
【００２６】
有機金属シクロメタレート型白金(II)錯体（Organometallic cyclometalated platinum(II) complexes）は、白色有機発光ダイオード（ＷＯＬＥＤ）における発光性ドーパントとして研究されてきており（Brooks,et al. 2002)、典型的にはＰｔ（II）リン光体の広帯域エキシマー発光と、異なるＩｒ（III）青色リン光体もしくは同じＰｔ（II）リン光体のモノマー放射とを組み合わせることによる（D'Andrade, 2002; D'Andrade, 2004; Williams, 2007; Brooks, 2002; Yang, Adv.Master. 2008; Yang, Appl Pys. Lett. 2008; Ma, 2006)。改良された白色有機発光ダイオード（ＷＯＬＥＤ）において使用するＰｔ（ｐｔｐ）２錯体は、２つのｐｔｐ二座配位子が白金(II)にＮ，Ｎ'−配位した（ピリジル）トリアゾレートを有する非有機金属／非シクロメタレート型（非Ｃ−Ｐｔ結合）である。１分子あたり６個の芳香族環が存在すること、および自己会合性を制御することによって、ドーピングレベルを変更することによる可視領域にわたる明色−調節可能なフォト−およびエレクトロルミネセンスを含めて、優れた発色特性および発光特性（chromophoric and luminescence properties）が錯体にもたらされる。
【００２７】
二座正方形錯体を使用して、Ｐｔ（ｐｔｐ）２および他の材料の変更、例えば（ピリジル)トリアゾレートの錯体を用いることによるエレクトロルミネセンスを利用する白色、近白色、および単色有機発光ダイオード（ＯＬＥＤｓ）を得ることができる。これには、Ｐｔ（ｐｔｐ）２のＥＬ発光に基づく近白色有機発光ダイオード（ＯＬＥＤｓ）が含まれる。これには、同じデバイス内におけるＰｔ（ｐｔｐ）２および他のエミッタのエレクトロルミネセンス（ＥＬ）発光の組み合わせに基づく白色および近白色有機発光ダイオード（ＯＬＥＤ）も含まれる。Ｐｔ（ｐｔｐ）２のエレクトロルミネセンス（ＥＬ）発光を用いて単色有機発光ダイオード（ＯＬＥＤ）を得ることもできる。白色および近白色有機発光ダイオード（ＯＬＥＤ）ならびに（青色を含む）単色有機発光ダイオード（ＯＬＥＤ）は、同じデバイス内に他のエミッタがある場合も無い場合も、（ピリジル）トリアゾレートの二座平面正方形白金（II）錯体のエレクトロルミネセンス（ＥＬ）発光を用いて得ることができる。白色および近白色有機発光ダイオード（ＯＬＥＤ）ならびに（青色を含む）単色有機発光ダイオード（ＯＬＥＤ）は、同じデバイス内に他のエミッタがある場合も無い場合も、（ピリジル）トリアゾレートの二座平面正方形ニッケル（II）錯体のエレクトロルミネセンス（ＥＬ）発光を用いて得ることができる。ＣＢＰ固体マトリクス内の錯体の濃度の許容範囲は、以下の実施例に更に記載するように直感的に求めることができる。錯体の濃度を変えると、カラースキームをシフトさせ得る。
【００２８】
半導体材料を得るためには二座平面正方形錯体の適用も重要である。いずれかの分子電子デバイスの中心的要素はトランジスタである。今日の薄膜トランジスタ（ＴＦＴ）の最大の用途は、フラットパネルもしくはフレキシブルディスプレイ用のアクティブ・マトリクス背面（active matrix backplanes）のためのものである。ＦＥＴ用の主要な市販の材料は水素化されたアモルファスシリコン（a-Si:H）であるが、移動性（mobility）、安定性（stability）およびより低い製造コストを目的として他の無機および有機材料が鋭意研究されている。未解決のまま残されている主要な事項は、有機ＴＦＴ（ＯＴＦＴｓ）の見劣りのするパーフォーマンス（inferior performance）および／もしくは安定性（特に、ｎ型デバイス（もしくは「ｎ−チャンネル）である（Newman, 2004)。水素化アモルファスシリコン（a-Si:H）またはペンタセンのいずれかによって得られる回路スタイルはすべてレシオ化されたロジックであり、工業的標準ＣＭＯＳ（相補型金属酸化物半導体）よりも所定の速度にてゲート毎により多くの出力を消費する。ＣＭＯＳはｎ型およびｐ型ＴＦＴの両者を用いて形成されており、高いパフォーマンスアナログ回路機構およびデジタルロジックのための好ましい回路スタイルである。ＣＭＯＳに基づいて有機発光ダイオード（ＯＬＥＤ）を製造する能力（ability）によって、フィールド・プログラマブル・ゲート・アレイと同様のフレキシブルＣＭＯＳストラクチャードＡＳＩＣ（特定用途向け集積回路（application-specific integrated circuit)）を製造するための科学技術が提供される。必要とされる本質的なアナログ回路は演算増幅器（operational amplifier）である。これには、安定化された閾値電圧および移動性を有するｎ−ＦＥＴおよびｐ−ＦＥＴデバイスの両者が必要とされることになる。大部分の有機半導体は電子リッチ（ｐ型）であり、最も一般的な例はペンタセンおよびフタロシアニン類、例えばＣｕＰｃである。有機または分子材料に基づく電子デバイスには、ｐ型およびｎ型の両方の材料が必要とされる。
【００２９】
本発明の材料はｎ型分子材料のレアクラスに属する。フレキシブル電子デバイスはｐ型およびｎ型の両者の有機材料を必要とするが、今日のＣＭＯＳ技術はｐ型有機材料のみを通常は使用しており、ｎ型材料についてはアモルファスシリコンが使用されている。このように、分子材料、例えばＰｄ（ｐｔｐ）２および他の態様は、全有機ＣＭＯＳおよびフレキシブル電子デバイスに利用される大きな潜在性を有している。Ｐｔ（ｐｔｐ）２錯体の結晶は、（ａ）溶媒和された淡黄色結晶と（ｂ）乾燥したオレンジ色の結晶、という異なる充填形態を有する２種の多形を示す。形態（ａ）は隣接する分子ユニットとオフセット状態であまり十分に重ならずに配置された分子を有し、錯体に水素結合された（H-bonded）溶媒（メタノール）分子を含んでおり、形態（ｂ）は大幅に重なって積層された錯体の延びた直鎖と、短いＰｔ−Ｐｔ分子間距離（3.289 A）とを有している。
【００３０】
（ピリジル）トリアゾレートの二座正方形錯体の用途には、ＯＴＦＴｓ、ｎ型ＯＴＦＴｓおよび、ｎ型半導体を含むＣＭＯＳデバイスが含まれる。これらのデバイスは（ピリジル）トリアゾレートの二座平面正方形パラジウム(II)錯体、（ピリジル）トリアゾレートの二座平面正方形ニッケル(II)錯体、および（ピリジル）トリアゾレートの二座平面正方形白金(II)錯体を用いて得ることができる。（ピリジル）トリアゾレートの正方形錯体は、導体および半導体ソリッド（薄膜、単結晶または加圧ペレット）の製造に用いることができる。
【００３１】
更なる態様において、（ピリジル）トリアゾレートの平面正方形錯体を用いた温度、圧力、金属イオン、ｐＨおよび他のパラメータのためのセンサーを含むセンサを製造することができる。例えば、配位されていないピリジン基は プロトンの結合のための「眼（eye）」として機能し、従ってｐＨの検知を行い、または金属イオンの結合のための眼となって重金属を検知することができる。更なる態様において、配位されていないピリジン基は 他の金属イオンに配位するための配位子として用いられ、改良された光学ポリマーとの配位ポリマーまたは多分子錯体を形成することができる。Ｒ置換基としてビピリジン（ｂｐｙ）またはチオフェンを使用することによって、硬質および軟質金属の結合をそれぞれ支援することができ、それによってより広範囲のセンサーを形成することができる。
【００３２】
追加の態様例は、トリアゾレートの二座平面正方形錯体、例えばビス［３，５−ビス（２− ピリジル）−１，２，４−トリアゾラト］白金（II）（Ｐｔ（ｐｔｐ）２）等を使用して、高い輝度、向上した効率および色彩安定性を達成する、シングルもしくはデュアルエミッタの白色または単色有機発光ダイオード（ＯＬＥＤ）を含む有機発光ダイオード（ＯＬＥＤ）の構成に関連する。
【００３３】
１つの改良された白色有機発光ダイオード（ＷＯＬＥＤ）の構成は、理想的な８０〜１００の値に近い演色指数（ＣＲＩ）を有する「暖かみのある白色（warm white）」光を提供することを特徴とすることができ、１つは青色−緑色領域のより短い波長を提供し、もう１つは黄色−橙色−赤色領域のより長い波長を提供する２つの異なる発光領域であり得る、１つのリン光体のみを使用する。
【００３４】
１つの改良された白色有機発光ダイオード（ＷＯＬＥＤ）の構成は、２種類の異なる緑色および赤色リン光体の代わりに、１種類のみの広帯域黄色リン光体を用いる簡略化された蛍光／リン光ドーパントを使用して、「冷たい白色（cool white）」光を提供することを特徴とする。積層構造は、ドープされていないホストの薄いスペーサ層によって隔てられた２つのドープされたフルオレセント層の間に挟まれたリン光発光層（emissive layer）を使用する。好適なホスト材料の例には、４，４’−ビス（カルバゾール−９−イル）ビフェニル（”ＣＢＰ”）、４，４−ビス（９−カルバゾリル）−２，２−ジメチル−ビフェニル（”ＣＤＢＰ”）、Ｎ、Ｎ’−ジカルバゾリル−３，５−ベンゼン（ｍＣＰ）、および４，４’，４”−トリス（Ν−カルバゾリル）トリフェニルアミン（ＴＣＴＡ）がある。
【００３５】
暖かみのある白色有機発光ダイオード（ＷＯＬＥＤ）の例には、ホール輸送層としてのＮ，Ｎ’−ジフェニル−Ｎ，Ｎ ’−ビス（１−ナフチル）−１，１’−ビフェニル−４，４”−ジアミン（”ＮＰＢ”）、電子−および励起子ブロッキング層としてのＮ，Ｎ’−ジカルバゾリル−３，５−ベンゼン（ｍＣＰ）、電子輸送層としての１，３，５−トリス（フェニル−２−ベンズイミダゾリル）−ベンゼン（”ＴＰＢＩ”）、１〜１０％のＰｔ（ｐｔｐ）２  リン光ドーパントによってドープされた１つの発光層、およびＰｔ（ｐｔｐ）２のみのもしくは（３０％を超えて）高度にドープされた膜からなるもう１つの発光層のためのホストとしての４，４’−ビス（カルバゾール−９−イル）ビフェニル （”ＣＢＰ”） を含み得る。
【００３６】
冷たい白色エレクトロルミネセンス（ＥＬ）を達成するためには、Ｐｔ（ｐｔｐ）２リン光体について約３０％もしくはそれ以上、濃青色フルオロフォア、例えば、４，４’−（ビス（９−エチル−３−カルバゾビニレン）−１，１’−ビフェニル（”ＢＣｚＶＢｉ”）について約５％の、ドーパントのホスト材料に対する体積基準でのドーピング濃度が好適であるが、他のドーピング濃度を使用することもできる。Ｐｔ（ｐｔｐ）２に対して３０％の単独ドーパントデバイスは、弱いモノマーリン光（λmax  〜４７６ｎｍ）と同時に、より長い波長（λmax  〜５７０ｎｍ）にて主たるダイマー／エキシマーリン光を生じさせ、（0.42, 0.53）ＣＩＥ色度座標の黄色−オレンジ色光を生じ、次いで、ＢＣｚＶＢｉフルオレセンス（λｍａｘ 〜４５０ｎｍ）と混合すると、理想的な(0.33, 0.33）ＣＩＥ色度座標に近い色座標を有する冷たい白色光を達成することができる。
【００３７】
改良された冷たい白色有機発光ダイオード（ＷＯＬＥＤ）デバイスの例の構造は図３に示している。発光層は、共通のホスト中で、同じホスト材料のドーピングされていなスペーサ層によって隔てられた２つの濃青色フルオレセント層（両側に１０ｎｍ）の間に挟まれた黄色リン光層（２０ｎｍ）を有する。ドーパントは、Ｐｔ（ｐｔｐ）２黄色フルオレセントおよびＢＣｚＶＢｉ濃青色フルオレセントドーパントである。ホストは４，４’−ビス（カルバゾール−９−イル）ビフェニル（”ＣＢＰ”）であってよい。改良された冷たい白色有機発光ダイオード（ＷＯＬＥＤ）デバイスは、Ｎ，Ｎ’−ジフェニル−Ｎ，Ｎ’−ビス（１−ナフチル）−１，１’−ビフェニル−４，４”−ジアミン（”ΝＰＢ”）であってよいホール輸送層、１，３，５−トリス（フェニル−２−ベンズイミダゾリル）−ベンゼン（”ＴＰＢＩ”）であってよい電子輸送層、ＣＢＰであってよいホストおよびスペーサ材料、フォトリソグラフィカルなパターン形成されたインジウム−スズ−酸化物（ＩＴＯ）であってよい基材、ならびにＭｇ：Ａｇ、ＬｉＦ／Ａｌ、Ｃａ／ＡｌもしくはＣａ／Ａｇであってよいカソードを有する。
【００３８】
特に、改良された冷たい白色有機発光ダイオード（ＷＯＬＥＤ）構造の一例において、中央に配置されるのは、黄色リン光ドーパントによりドーピングされたホスト材料によって形成された黄色リン光発光層である。ホスト材料は、4,4'-ビス(カルバゾール-9-イル）ビフェニル("CBP")であってよい。黄色リン光ドーパントは、ビス［３，５−ビス(２−ピリジル)−１，２，４−トリアゾラト］白金(II)（Ｐｔ（ｐｔｐ）２)であってよい。 黄色リン光発光層は約２０ｎｍの厚みであってよい。
【００３９】
改良された冷たい白色有機発光ダイオード（ＷＯＬＥＤ）構造の一例において、黄色リン光発光層の両側は、ドーピングされていないホスト材料の層であってよい。
これらスペーサ層におけるホスト材料は、黄色リン光発光層に用いられるホスト材料と同じであってよい。ホスト材料ＣＢＰであってよい。スペーサ層の厚さは、青色蛍光体からより低いエネルギーのリン光体のエネルギー遷移を防止するように、Foerster radius (〜３ｎｍ) (Ramos-Ortiz, 2002) によって求められる。ドーピングされていないスペーサ層の厚さは異なっていて良い。例えば、 黄色リン光発光層の上側のドーピングされていないスペーサ層は６ｎｍの厚さであってよく、黄色リン光発光層の下側のドーピングされていないスペーサ層は４ｎｍであってよい。
【００４０】
改良された冷たい白色有機発光ダイオード（ＷＯＬＥＤ）構造の一例において、ドーピングされていないスペーサ層の両側、従って、黄色リン光発光層の両側は、濃青色フルオレセントドーパントによりドープされたホスト材料によって形成された濃青色フルオレセント発光層であってよい。ホスト材料は、４，４’−ビス（カルバゾール−９−イル）ビフェニル（”ＣＢＰ”）であってよい。濃青色フルオレセントドーパントは、４，４’−（ビス（９−エチル−３−カルバゾビニレン）−１，１’−ビフェニル（”ＢＣｚＶＢｉ”）であってよい。濃青色フルオレセント発光層は、約１０ｎｍの厚さであってよい。濃青色フルオレセント発光層のドーピング濃度は、ホスト材料に対してドーパントの約５体積％であってよい。
【００４１】
改良された冷たい白色有機発光ダイオード（ＷＯＬＥＤ）構造の一例において、下側の濃青色フルオレセント発光層の下側はホール輸送層であってよい。ホール輸送層はＮ，Ｎ’−ジフェニル−Ｎ，Ｎ−ビス（１−ナフチル）−１，１ ’−ビフェニル−４，４”−ジアミン（ＮＰＢ）により形成することができる。ホール輸送層は、約４０ｎｍの厚さであってよい。１つの例では、Ｎ，Ｎ’−ジカルバゾリル−３，５−ベンゼン（ｍＣＰ）の膜（約１０ｎｍの厚みであってよい）を、ＮＢＰ層の頂部に追加することによって、または、もう１つの例では両方のＮＰＢを１，１−ビス（４−ビス（４−メチル−フェニル）−アミノ−フェニル）−シクロヘキサン（”ＴＰＡＣ”）に置き換えることによって、向上したパフォーマンスを達成することができる。
【００４２】
改良された冷たい白色有機発光ダイオード（ＷＯＬＥＤ）構造の一例において、高い側の濃青色フルオレセント発光層の上側は電子輸送層であってよい。この実施例の白色有機発光ダイオード（ＷＯＬＥＤ）構造における電子輸送層は、１，３，５−トリス（フェニル−２−ベンズイミダゾリル）−ベンゼン（”ＴＰＢＩ”）であってよく、これは４０ｎｍの厚みを有していてよい。もう１つの実施例において、ＴＰＢＩは、他の材料、例えばトリス（２，４，６−トリメチル−３−（ピリジン−３−イル）フェニル）ボラン（”３ＴＰＹＭＢ”もしくは”ＴＰＹＭＢ”)、１，３，５−トリス（ｍ−ピリド−３−イル−フェニル）ベンゼン（”ＴｍＰｙＰＢ”）、１，３，５−トリス（ｐ−ピリド−３−イル−フェニル）ベンゼン（”ＴｐＰｙＰＢ”）、４，７−ジフェニル−１，１０−フェナントロリン（”ＢＰｈｅｎ”）またはその他の好適な材料に置換することができる。
【００４３】
標準的な有機発光ダイオード（ＯＬＥＤ）の場合のように、改良された白色有機発光ダイオード（ＷＯＬＥＤ）デバイスは、基材およびカソードをも有する。
【実施例１】
【００４４】
＜PT(PTP)2の合成＞
配位子ｐｔｐ（３，５−ビス（２−ピリジル）−１，２，４−トリアゾレート）の合成は、文献（Bentissら, 2002）に記載された手順に基づいて行った。Ｐｔ（ｐｔｐ）２錯体を合成するため、丸底フラスコ内で、０．４５００ｇのｐｔｐ配位子をピリジンに懸濁させ、その後、固体が十分に溶解するまでオイルバス内で加熱した。得られたｐｔｐ配位子に、アセトン中の金属前駆体ｍ−ビス（ベンゾニトリル）ジクロロ白金(II)０．４７００ｇのもう１つの用を徐々に添加した。反応は５０〜６０℃にて３日間維持した。最終生成物は、６５％の収率でＰｔ（ｐｔｐ）２の黄色粉末として得られた。
【００４５】
得られた化合物は大部分の溶媒に対して難溶性を示し；最良の溶媒系はジクロロメタンとメタノールとの混合物であった。この溶媒混合物中のＰｔ（ｐｔｐ）２の溶液を、室温にて、ゆっくりと蒸発させると、緑色のフォトルミネッセンス（ＰＬ）を伴った黄色結晶が生成した。Ｘ線分析は、黄色の形態のＰｔ（ｐｔｐ）２はメタノール溶媒和化合物を含むことを示し、減圧下にてこの材料を乾燥させると、溶媒和されていないオレンジ色形態が得られ、オレンジ色のフォトルミネッセンス（ＰＬ）を示した。図４は、Ｐｔ（ｐｔｐ）２の合成の態様をまとめている。
【実施例２】
【００４６】
＜薄膜のフォトルミネッセンス（ＰＬ）特性＞
図５は、有機発光ダイオード（ＯＬＥＤ）の共通ホストＣＢＰにおけるＰｔ（ｐｔｐ）２薄膜のフォトルミネッセンス（ＰＬ）を示している。図５は、Ｐｔ（ｐｔｐ）２：ＣＢＰ薄膜の特定の割合（百分率）のフォトルミネッセンス（ＰＬ）スペクトルを示している。薄膜は、Trovato有機デポジションシステム内において、Ｐｔ（ｐｔｐ）２とＣＢＰとの両化合物の純粋な粉末試料を熱蒸発（昇華）によってガラス基材に共蒸着（co-deposition）させることによって形成した。モノマーおよびエキシマーバンドを結合させた。図５のデータは、有機発光ダイオード（ＯＬＥＤ）の機能的薄膜における白色光は、ＣＢＰにおけるＰｔ（ｐｔｐ）２のドーピングレベルを制御することによって達成されることを示しており、このことはＳＳＬにとって重要である。白色光は、２０−３０体積％Ｐｔ（ｐｔｐ）２：ＣＢＰドープされたフィルムに、青色モノマー発光とオレンジ色エキシマー発光との組み合わせによって達成されている。図５のデータは、発色する色は、ＣＢＰにおけるＰｔ（ｐｔｐ）２のドーピングレベルを単に変更することによって、青色と赤色との間で直感的に調節することができるということも示している。これらのＰＬデータは、白色又は単色有機発光ダイオード（ＯＬＥＤ）の構成（または設計）を案内するための背景となり得る。
【実施例３】
【００４７】
＜エレクトロルミネセンス（ＥＬ）データ＞
図６は、標準的なデバイス構成における発光層としてのＰｔ（ｐｔｐ）２：ＣＢＰに基づく有機発光ダイオード（ＯＬＥＤ）について、代表的なエレクトロルミネセンス（ＥＬ）を示している。デバイス構成は、すべてのデバイスについて同じ、即ち、ＩＴＯ／ＮＰＢ（４０ｎｍ）／ｘ vol％Ｐｔ（ｐｔｐ）２：ＣＢＰ（２５ｎｍ）／ＴＰＢＩ（３０ｎｍ）／Ｍｇ：Ａｇである。
【００４８】
図６のＥＬスペクトルは、ドーピングレベルを変更することによって発光色を調節し得るという点に関して、図５のＰＬスペクトルを明らかに反映している。図５に示す白色エレクトロホスホレセンスを示す最良のデバイスは、８．３４ｌｍ／Ｗの最大出力効率と１３．５４ｃｄ／Ａの最大発光効率とを有する。これらの値は、この材料についての下限値を示している。その理由は、デバイスは、理想的な条件を下回る条件（例えば、クリーンルームもしくはin situ条件ではない、不十分な基材処理、昇華されていないドーパント、および最適化されていないデバイス構造）にて製造されたからである。例えば、 Ｐｔ（ｐｔｐ）２：ＣＢＰデバイスについて使用したものと同じデバイス構造を有する発光層として、よく知られているＩｒ（ｐｐｙ）３：ＣＢＰシステムを用いる標準的なベースラインデバイスは、最適化された条件下で文献に報告されたデバイスについてのパフォーマンスの４０〜５０％を達成し、他のデバイス構造はより高いパフォーマンスを導くことが知られている。
【００４９】
Ｐｔ（ｐｔｐ）２-ベースのデバイスについてのパフォーマンス・パラメータは、デバイス構造を更に最適化すること、および電荷バランスを向上させることによって劇的に向上させて、２０−１００ｌｍ／Ｗの出力効率を達成することができる。このようにすることによって、１つの例での、単にｍＣＰの１０ｎｍ薄膜を電子および励起子ブロッキング層として追加することによって、４０−８０％ Ｐｔ（ｐｔｐ）２：ＣＢＰのオレンジ色有機発光ダイオード（ＯＬＥＤ）について２５−３０ｌｍ／Ｗを含めて、図６のデータに対する出力効率の桁違いの向上（もしくは増加）が達成された。もう１つの例では、ＮＰＢをＴＰＡＣに置換し、ＴＰＢＴをＴＰＹＭＢに置換することによって、Ｐｔ（ｐｔｐ）２のみの発光層を有するオレンジ色有機発光ダイオード（ＯＬＥＤ）について３０−４０ｌｍ／Ｗが達成された。３つ目の例では、ホストおよびカソード材料を含むデバイス構成における他の変更を行うことによって、Ｐｔ（ｐｔｐ）２の１−１０％ドーピングレベルを有する青−緑色有機発光ダイオード（ＯＬＥＤ）について、６０−７０ｌｍ／Ｗが達成された。これらの結果は、モノマーおよびエキシマーエレクトロホスホレセンスを示すＰｔ錯体に基づくデバイスについて、従来の文献の例よりもはるかに良好なパフォーマンスを示している(D' Andrade, 2002; D' Andrade, 2004; Williams, 2007; Brooks, 2002; Yang, Adv. Mater. 2008; Yang, Appl. Pys. Lett. 2008; Ma, 2006)。これらの文献の例と対比した場合のＰｔ（ｐｔｐ）２系の単色または白色有機発光ダイオード（ＯＬＥＤ）についての、より高い最大出力効率以外の２つの重要な利点は、（ｉ）電圧、電流密度もしくは輝度によって発光プロファイルに大きなシフトを生じることがないが、上述した文献の例におけるモノマー／エキシマーピーク比における厳密なシフトが得られたこと；ならびに（ｉｉ）デバイスは、上述した文献の例だけでなく、Ｉｒ（III）リン光ドーパント、例えば、Iｒ（ｐｐｙ）３またはＦｌｒｐｉｃ系のものを一般に含むエレクトロホスホレセント有機発光ダイオード（ＯＬＥＤ）とも対比して、一般に高い電流密度にてより安定であることである。
【実施例４】
【００５０】
＜Ｘ線構造データ＞
Ｐｔ（ｐｔｐ）２錯体の結晶は、（ａ）溶媒和された黄色結晶と（ｂ）乾燥したオレンジ色の結晶、という異なる充填形態のを有する２種の多形を示す。形態（ａ）は隣接する分子ユニットとオフセット状態であまり十分に重ならずに配置された分子を有し、錯体に水素結合された（H-bonded）溶媒（メタノール）分子を含んでおり、形態（ｂ）は大幅に重なって積層された錯体の延びた直鎖と、短いＰｔ−Ｐｔ分子間距離（3.289 A）とを有している。図７は、両方の形態の構造的データを示している。２種の多形ではＰＬ特性が異なる。黄色の形態（ａ）はモノマーに起因して青−緑色発光を有し、一方、オレンジ色の形態（ｂ）はエクステンデッドエキシマーに起因してオレンジ色−赤色発光を有する。ＰＬおよびＥＬバンドの同定が促進されることに加えて、Ｘ線構造データは、乾燥形態におけるＰｔ中心の密接な積層（スタッキング）に起因する、Ｐｔ（ｐｔｐ）２および同様の錯体の導体的もしくは半導体的挙動を示唆してもいる。同様に、ピリジル（トリアゾレート）配位子は一般に、そして、ｐｔｐ配位子は特に電子不足状態にあるため、導電性は単極性（ユニポーラ）であって、ホールの代わりに電子に対して選択的である。このユニポーラ特性と延びた構造(エクステンデッドストラクチャー：extended structure)との組み合わせによって、平面正方形ピリジル（トリアゾレート）錯体は、有機薄膜トランジスタ（ＯＴＦＴｓ）としても知られており、電子デバイスの中心的要素である−有機電界効果トランジスタ（ＯＦＥＴｓ）におけるｎ型半導体として用いることについて理想的なものとされる。図１は、このクラスの錯体の一般的な化学構造を示している。金属（Ｍ）もしくは置換基（Ｒ）を替えることによって、固体の熱蒸発（昇華）もしくは溶液からのキャスティング（スピンコーティングもしくはインクジェット印刷）のいずれかによる、デバイスに必要とされる機能的薄膜形態への材料のデポジションを促進し、ならびに／またはｎ型導体挙動の範囲を制御することができる。
【実施例５】
【００５１】
＜デバイス製造＞
デバイスは、有機層のデポジションの前に清浄化されおよびＯ２プラズマ中で３００Ｗで１０分間の前処理されており、フォトリソグラフィカルなパターン形成されたＩＴＯ基材上に形成された。すべての有機分子は、H. W. Sands Corp. (Jupiter, FL)またはLumtec Corp. (Taiwan)から高純度試薬として購入したものを、更に精製することなく受け入れた状態で使用し、一方、リン光錯体は米国仮特許出願第61/188428号に記載されたように合成した。有機積層物（The organic stack）は、減圧状態（７×１０７Ｔｏｒｒを保持したまま１Ａ／ｓ未満で堆積した。電気的特性化の前に、Ｍｇ：Ａｇカソード、〜１００ｎｍ厚みを熱蒸発させて有機層をキャップし、Ｎ２パージしたグローブボックス内でデバイスを即座にシールした。
【実施例６】
【００５２】
＜エレクトロルミネセンス特性−冷たい白色有機発光ダイオード（ＷＯＬＥＤ）＞
図８は、改良された白色有機発光ダイオード（ＷＯＬＥＤ）の一例のエレクトロルミネセンス（ＥＬ）スペクトルを示している。ＢＣｚＶＢｉおよびＰｔ（ｐｔｐ）２の相対発光強度の変化は、より高い操作バイアスまたは電流にて、エレクトロルミネセンス（ＥＬ）スペクトルおよびＣＩＥ色度座標におけるわずかな変化を生じる、より低い電流密度での蛍光体ドープ領域からリン光体ドープ層への再結合ゾーンの拡張を示している。
【００５３】
図９は、この例の冷たい白色有機発光ダイオード（ＷＯＬＥＤ）の電流密度−電圧−輝度（Ｊ−Ｖ−Ｌ）特性を示している。デバイスは、ＥＴＬ厚さにおいてシステマティックに増加すると、向上したＢＣｚＶＢｉ発光を示している。図１０は、この実施例においてＴＰＢＩ厚さを替えることによる、輝度に対するＣＩＥ色座標の結果として生じる最適化を示している。好適な有機層を添加することによる、より効率的な励起子の閉じ込めおよび電荷バランスは、効率測定基準を更に最適化し得る。
【００５４】
出力効率（Ｐ.Ｅ.）、発光効率（Ｌ.Ｅ.）および外部量子効率（ＥＱＥ）は、以下の表１に示すように、より薄いＥＴＬの代わりの３０ｎｍの改良された白色有機発光ダイオード（ＷＯＬＥＤ）についてもより高かった。表１は、３０ｎｍのＴＰＢＩを有する白色有機発光ダイオード（ＷＯＬＥＤ）についてのデバイス特性の概要を示している。デバイス構成を図３に示す。
【００５５】
【表１】
0005624035.tif 000002
【００５６】
表１に示す全てのパフォーマンスパラメータの安定性は著しいものである。このように、白色有機発光ダイオード（ＷＯＬＥＤ）において〜１０００ｃｄ／ｍ２の操作条件での、出力及び発光効率、ＣＲＩ、および外部量子収率は、ターンオン電圧付近での低い輝度でのそれらの対応する最高値の９４％、１２３％、９５％および１１０％である。この安定性は、他の従来の全リン光体または蛍光体／リン光体白色有機発光ダイオード（ＷＯＬＥＤ）よりも、より良好であって、エレクトロルミネセントデバイスの通常通りに分解する三重項−三重項消滅プロセスは、本発明のＰｔ（ｐｔｐ）２含有白色有機発光ダイオード（ＷＯＬＥＤ）の場合よりも、著しいものではないということを示している。
【実施例７】
【００５７】
＜エレクトロルミネセンス（ＥＬ）特性−暖かみのある白色有機発光ダイオード（ＷＯＬＥＤ）＞
図１１は、２つの異なる発光領域において単独のエミッタＰｔ（ｐｔｐ）２のみを用いる、改良された白色有機発光ダイオード（ＷＯＬＥＤ）の実施例についてのエレクトロルミネセンス（ＥＬ）スペクトルの電圧に対する関係を示している。デバイス構造は、ホール輸送層としてのＮＢＰ、電子および励起子ブロック層としてのｍＣＰ、電子輸送層としてのＴＰＢＩ、５％Ｐｔ（ｐｔｐ）２リン光ドーパントによってドープされた１つの発光層のためのホストとしてのＣＢＰ、ならびに、Ｐｔ（ｐｔｐ）２のみの膜からなるもう１つの発光層を有する。ＣＲＩは８２までであって、そのデバイスについての優れた色安定性を有している。
【００５８】
そのような暖かみのある白色有機発光ダイオード（ＷＯＬＥＤ）の色品質および／またはデバイスパフォーマンスの更なる向上は、２つの発光層においてニートの(neat)もしくはドープされた膜の厚みを変えること、２つの発光層の配置を変えること、ニート膜を、例えば３０％超のドーピングレベルを有する高度にドープされた膜に置換すること、例えば１−１０％程度の軽度にドープされた膜のドーピングレベルを多少変化させること、ホストをＣＢＰから他のホストへ変えること、Ｍｇ：ＡｇカソードをＬｉＦ／Ａｌもしくは他の低仕事関数カソードに変えること、ならびにデバイスの発光層以外の層の材料および／もしくは厚さを変えることなどによって達成することができる。これらのストラテジーによって、デバイスパフォーマンスの向上ならびに白色座標およびＣＲＩの微妙なチューニング（調節）が導かれる。
【実施例８】
【００５９】
＜デバイスの最適化−有機発光ダイオード（ＯＬＥＤ）における単色および近白色ドーピング＞
Ｐｔ（ｐｔｐ）２をベースとする単色、近白色および白色有機発光ダイオード（ＯＬＥＤ）は、各デバイス層を形成する材料および／もしくは厚さを変えることによって達成し得る、デバイスにおける電荷バランスを向上させることによって部分的に最適化することができる。完全な（または十分な）最適化は時間と労力を要する作業であるが、以下の多くの例は、Ｐｔ（ｐｔｐ）２をベースとする種々の型の有機発光ダイオード（ＯＬＥＤ）の構造を部分的に最適化すると、デバイスパフォーマンスを大幅に向上させることを示している。
【００６０】
図１２は、電子／励起子ブロック層（ＥＢＬ／ＸＢＬ）としてｍＣＰの１０ｎｍ薄膜を添加して、Ｐｔ（ｐｔｐ）２ドープしたＣＢＰをベースとする有機発光ダイオード（ＯＬＥＤ）のパフォーマンスの部分的最適化を行った一例についての、（ａ）構造および（ｂ）出力効率と発光効率との関係を示している。この部分的最適化での、他のＸ％Ｐｔ（ｐｔｐ）２：ＣＢＰドーピングレベルによって、約２０−５０ｌｍ／Ｗの出力効率が得られ、この一般的なデバイス構造を用いた大部分のデバイスは高い輝度にて非常にわずかな効率のロールオフを示した。デバイス構造の更なる最適化によって、幾分より高いパフォーマンスが予測される。
【実施例９】
【００６１】
＜デバイス最適化−冷たい白色有機発光ダイオード（ＷＯＬＥＤ）＞
図１３は、電子および励起子ブロック材料「ｍＣＰ」の薄膜を加えることによってデバイス構成を改良すると、この例の冷たい白色有機発光ダイオード（ＷＯＬＥＤ）のエレクトロルミネセンス（ＥＬ）パフォーマンスが更に向上することを示している。従って、図１３（ｂ）に示す出力効率（ＰＥ）および外部量子効率（ＥＱＥ）は、図３のデバイス構成と対比して、図１３（ａ）のデバイス構成を用いる部分的最適化によってほぼ倍増した。
【００６２】
そのような冷たい白色有機発光ダイオード（ＷＯＬＥＤ）のデバイスパフォーマンスおよび／もしくは色品質の更なる向上は、濃青色フルオロフォア層（deep-blue fluorophore layers）のドーピングレベルもしくは材料を変えること、ＣＢＰホスト中のＰｔ（ｐｔｐ）２のドーピングレベルを変えること、ドープしたＰｔ（ｐｔｐ）２：ＣＢＰ膜をＰｔ（ｐｔｐ）２のみの膜に置換すること、蛍光体もしくはリン光体膜の厚みを変えること、共通のホストをＣＢＰから他のホストへ変えること、Ｍｇ：ＡｇカソードをＬｉＦ／Ａｌにまたは他の低仕事関数カソードに変えること、ならびにデバイスにおける発光層以外の層の材料および／もしくは厚みを変えることなどによって達成することができる。
これらのストラテジーによって、Ｐｔ（ｐｔｐ）２をベースとする他の型の有機発光ダイオード（ＯＬＥＤ）について以下に示すように、デバイスパフォーマンスの向上ならびに白色座標およびＣＲＩの微妙なチューニング（調節）が導かれる。
【実施例１０】
【００６３】
＜デバイス最適化−暖かみのある白色有機発光ダイオード（ＷＯＬＥＤ）＞
１つもしくは２つの発光層におけるシングルエミッタとしてのＰｔ（ｐｔｐ）２をベースとする暖かみのある白色有機発光ダイオード（ＷＯＬＥＤ）は、デバイス構造を変化させることによって最適化することができる。図１４−１５は、Ｐｔ（ｐｔｐ）２のみの単独発光層をベースとするデバイスについての最適化の２つの例を示している。同じ原理が、２つの発光層におけるシングルエミッタとしてのＰｔ（ｐｔｐ）２をベースとする、ＣＲＩを有する暖かみのある白色有機発光ダイオード（ＷＯＬＥＤ）にも当てはまる。図１４は、Ｐｔ（ｐｔｐ）２のみの発光層をベースとする部分的に最適化された有機発光ダイオード（ＯＬＥＤ）について出力効率および外部量子効率（ＥＱＥ）をプロットしたものを示している。部分的最適化は、ホール輸送層をＮＰＢからＴＰＡＣに変え、および電子輸送材料をＴＰＢＩからＴＰＹＭＢに変えてベースラインデバイス構造を改良することによって、達成された。ニート膜をベースとするデバイスは、ＨＴＬとしてのＮＰＢおよびＥＴＬとしてのＴＰＢＩを有するベースライン構造においてむしろ非効率的（〜３ｌｍ／Ｗ）であるが、別の材料を用いることによってデバイスの電荷バランスを向上させると、出力効率において桁違いの向上が達成されている。
【００６４】
図１５は、Ｐｔ（ｐｔｐ）２のみの発光層の厚みを変えることによる、シングル発光層から形成された有機発光ダイオード（ＯＬＥＤ）の色チューニングを示している。図１５は、以下に示す表２に示すような、厚みに対する最大半値を有する規格化されたエレクトロルミネセンス（ＥＬ）強度の波長に対する関係を示している。
【００６５】
【表２】
0005624035.tif 000003
【００６６】
このように、ピーク最大値および半値全幅は、発光層の厚みを変えることによって制御することができる。色座標およびデバイス効率における更なる改良は、上述した同じストラテジーに従うことによって達成することができる。
【図１】
0005624035.tif 000005
【図２】
0005624035.tif 000006
【図３】
0005624035.tif 000007
【図４】
0005624035.tif 000008
【図５】
0005624035.tif 000009
【図６】
0005624035.tif 000010
【図７（ａ）】
0005624035.tif 000011
【図７（ｂ）】
0005624035.tif 000012
【図８】
0005624035.tif 000013
【図９】
0005624035.tif 000014
【図１０】
0005624035.tif 000015
【図１１】
0005624035.tif 000016
【図１２】
0005624035.tif 000017
【図１３】
0005624035.tif 000018
【図１４】
0005624035.tif 000019
【図１５】
0005624035.tif 000020